(57)【要約】【課題】優れた演色性を有する発光装置を提供する。【解決手段】４１０ｎｍから４４０ｎｍに発光ピーク波長を有する発光素子と、第一蛍光体と、第二蛍光体と、第三蛍光体と、第四蛍光体及び第五蛍光体の少なくとも一方と、を含む蛍光部材とを備え、４３０ｎｍ以上４８０ｎｍ未満の第一領域、４８０ｎｍ以上５００ｎｍ以下の第二領域、５８０ｎｍ以上６００ｎｍ未満の第三領域、６００ｎｍ以上６５０ｎｍ未満の第四領域、および６５０ｎｍ以上６７０ｎｍ以下の第五領域のそれぞれに極大発光を有し、発光素子の極大発光強度で第一領域における極大発光強度を割った値を、第三領域における極大発光強度で割った値が０．４以上２以下である発光スペクトルを有する、発光装置である。【選択図】図２
2018182028.tif 000002
【特許請求の範囲】
【請求項１】
４１０ｎｍ以上４４０ｎｍ以下の範囲に発光ピーク波長を有する発光素子と、蛍光部材とを備え、
前記蛍光部材は、
発光ピーク波長を４３０ｎｍ以上５００ｎｍ以下の範囲に有する第一蛍光体と、
発光ピーク波長を５００ｎｍ以上６００ｎｍ以下の範囲に有する第二蛍光体と、
発光ピーク波長を６１０ｎｍ以上６５０ｎｍ以下の範囲に有する第三蛍光体と、
発光ピーク波長を４４０ｎｍ以上５５０ｎｍ以下の範囲に有する第四蛍光体、及び発光ピーク波長を６５０ｎｍ以上６７０ｎｍ以下の範囲に有する第五蛍光体の少なくとも一方と、
を含み、
前記第一蛍光体は、
（１Ａ）Ｍｇ、Ｃａ、Ｓｒ及びＢａからなる群から選択される少なくとも１つとＦ、Ｃｌ及びＢｒからなる群から選択される少なくとも１つとを組成に有しＥｕで賦活されるアルカリ土類リン酸塩並びに
（１Ｂ）Ｃａ、Ｓｒ及びＢａからなる群から選択される少なくとも１つとＭｇとを組成に有しＥｕで賦活されるケイ酸塩
からなる群から選択される少なくとも１種を含み、
前記第二蛍光体は、
（２Ａ）Ｃｅで賦活される希土類アルミン酸塩、
（２Ｂ）Ｃｅで賦活されるランタンシリコンナイトライド、
（２Ｃ）Ｃｅで賦活されるスカンジウム含有酸化物及び
（２Ｄ）Ｃｅで賦活されるスカンジウム珪酸塩
からなる群から選択される少なくとも１種を含み、
前記第三蛍光体は、
（３Ａ）Ｓｒ及びＣａからなる群から選択される少なくとも１つとＡｌとを組成に有しＥｕで賦活されるシリコンナイトライド並びに
（３Ｂ）Ｅｕで賦活されるアルカリ土類シリコンナイトライド
からなる群から選択される少なくとも１種を含み、
前記第四蛍光体は、
（４Ａ）Ｃａ、Ｓｒ及びＢａからなる群から選択される少なくとも１つとＭｇとＦ、Ｃｌ及びＢｒからなる群から選択される少なくとも１つとを組成に有しＥｕで賦活されるケイ酸塩、
（４Ｂ）Ｃａ、Ｓｒ及びＢａからなる群から選択される少なくとも１つを組成に有しＥｕで賦活されるケイ酸塩並びに
（４Ｃ）Ｃａ、Ｓｒ及びＢａからなる群から選択される少なくとも１つを組成に有しＥｕで賦活されるチオガレート
からなる群から選択される少なくとも１種を含み、
前記第五蛍光体は、
（５Ａ）Ｍｎで賦活されるフルオロジャーマネート、
（５Ｂ）Ｍｇ、Ｃａ、Ｓｒ及びＢａからなる群から選択される少なくとも１つとＬｉ、Ｎａ及びＫからなる群から選択される少なくとも１つとＡｌとを組成に有しＥｕで賦活されるアルカリナイトライド並びに
（５Ｃ）Ｃａ、Ｓｒ及びＢａからなる群から選択される少なくとも１つを組成に有しＥｕで賦活される硫化物
からなる群から選択される少なくとも１種を含み、
発光スペクトルが、４３０ｎｍ以上４８０ｎｍ未満の第一領域と、４８０ｎｍ以上５００ｎｍ以下の第二領域と、５８０ｎｍ以上６００ｎｍ未満の第三領域と、６００ｎｍ以上６５０ｎｍ未満の第四領域と、６５０ｎｍ以上６７０ｎｍ以下の第五領域とに、それぞれ極大発光を有し、
前記発光素子の極大発光強度で、前記第一領域における極大発光強度を割った値を、さらに前記第三領域における極大発光強度で割った値が０．４以上２以下である発光スペクトルを有する、発光装置。
【請求項２】
前記発光素子の極大発光強度で前記第一領域における極大発光強度を割った値を、さらに前記第三領域における極大発光強度で割った値が０．５以上１．５以下である発光スペクトルを有する、請求項１に記載の発光装置。
【請求項３】
前記第一領域における極大発光強度を、前記第一領域における基準光源のスペクトル強度の最大値で割った値が、０．６以上１．４以下である発光スペクトルを有する、請求項１又は２に記載の発光装置。
【請求項４】
前記第二領域における極大発光強度を、前記第二領域における基準光源のスペクトル強度の最大値で割った値が、０．６以上１．２以下であり、
前記第四領域における極大発光強度を、前記第四領域における基準光源のスペクトル強度の最大値で割った値が、０．９以上１．１２以下である発光スペクトルを有する、請求項１から３のいずれか１項に記載の発光装置。
【請求項５】
前記第三領域における最大発光強度を、前記第三領域における基準光源のスペクトル強度の最大値で割った値が、０．８以上１．２以下であり、
前記第五領域における最大発光強度を、前記第五領域における基準光源のスペクトル強度の最大値で割った値が、０．７以上１．１以下である発光スペクトルを有する、請求項１から４のいずれか１項に記載の発光装置。
【請求項６】
前記第一蛍光体が、下記式（１ａ）で示される組成を有するアルカリ土類リン酸塩及び下記式（１ｂ）で示される組成を有するケイ酸塩の少なくとも一方を含む、請求項１から５のいずれか１項に記載の発光装置。
（Ｍｇ，Ｃａ，Ｓｒ，Ｂａ）１０（ＰＯ４）６（Ｆ，Ｃｌ，Ｂｒ）２：Ｅｕ  （１ａ）
（Ｃａ，Ｓｒ，Ｂａ）３ＭｇＳｉ２Ｏ８Ｅｕ    （１ｂ）
【請求項７】
前記第二蛍光体が、下記式（２ａ）で示される組成を有する希土類アルミン酸塩、下記式（２ｂ）で示される組成を有するランタンシリコンナイトライド、下記式（２ｃ）で示される組成を有するスカンジウム含有酸化物及び下記式（２ｄ）で示される組成を有するスカンジウム珪酸塩の少なくとも１種を含む、請求項１から６のいずれか１項に記載の発光装置。
（Ｙ，Ｇｄ，Ｔｂ，Ｌｕ）３（Ａｌ，Ｇａ）５Ｏ１２：Ｃｅ    （２ａ）
（Ｌａ，Ｙ，Ｇｄ）３Ｓｉ６Ｎ１１：Ｃｅ    （２ｂ）
（Ｃａ,Ｓｒ）Ｓｃ２Ｏ４：Ｃｅ    （２ｃ）
（Ｃａ，Ｓｒ）３（Ｓｃ，Ｍｇ）２Ｓｉ３Ｏ１２：Ｃｅ    （２ｄ）
【請求項８】
前記第三蛍光体が、下記式（３ａ）で示される組成を有するシリコンナイトライド及び下記式（３ｂ）で示される組成を有するアルカリ土類シリコンナイトライドの少なくとも１種を含む、請求項１から７のいずれか１項に記載の発光装置。
（Ｃａ，Ｓｒ）ＡｌＳｉＮ３：Ｅｕ    （３ａ）
（Ｃａ，Ｓｒ，Ｂａ）２Ｓｉ５Ｎ８：Ｅｕ    （３ｂ）
【請求項９】
前記第四蛍光体が、下記式（４ａ）で示される組成を有するケイ酸塩、下記式（４ｂ）で示される組成を有するケイ酸塩及び下記式（４ｃ）で示される組成を有するアルカリ土類チオガレートの少なくとも１種を含む、請求項１から８のいずれか１項に記載の発光装置。
（Ｃａ，Ｓｒ，Ｂａ）８ＭｇＳｉ４Ｏ１６（Ｆ，Ｃｌ，Ｂｒ）２：Ｅｕ    （４ａ）
（Ｃａ，Ｓｒ，Ｂａ）２ＳｉＯ４：Ｅｕ    （４ｂ）
（Ｃａ，Ｓｒ，Ｂａ）Ｇａ２Ｓ４：Ｅｕ    （４ｃ）
【請求項１０】
前記第五蛍光体が、下記式（５ａ）または下記式（５ａ’）で示される組成を有するフルオロジャーマネート、下記式（５ｂ）で示される組成を有するアルカリナイトライド及び下記式（５ｃ）で示される組成を有する硫化物の少なくとも１種を含む、請求項１から９のいずれか１項に記載の発光装置。
（ｘ−ｓ）ＭｇＯ・（ｓ／２）Ｓｃ２Ｏ３・ｙＭｇＦ２・ｕＣａＦ２・（１−ｔ）ＧｅＯ２・（ｔ／２）Ｍｔ２Ｏ３：ｚＭｎ    （５ａ）
（式中、ＭｔはＡｌ、Ｇａ及Ｉｎからなる群から選択される少なくとも１種であり、ｘ、ｙ、ｚ、ｓ、ｔ及びｕはそれぞれ、２≦ｘ≦４、０＜ｙ＜１．５、０＜ｚ＜０．０５、０≦ｓ＜０．５、０＜ｔ＜０．５、及び０≦ｕ＜１．５を満たす。）
３．５ＭｇＯ・０．５ＭｇＦ２・ＧｅＯ２：Ｍｎ    （５ａ’）
ＭａｘＭｂｙＡｌ３Ｎｚ：Ｅｕ    （５ｂ）
（式中、Ｍａは、Ｍｇ、Ｃａ、Ｓｒ及びＢａからなる群から選択される少なくとも１種であり、Ｍｂは、Ｌｉ、Ｎａ及びＫからなる群から選択される少なくとも１種であり、ｘ、ｙ及びｚはそれぞれ、０．５≦ｘ≦１．５、０．５≦ｙ≦１．２及び３．５≦ｚ≦４．５を満たす。）
（Ｃａ，Ｓｒ，Ｂａ）Ｓ：Ｅｕ    （５ｃ）  
【発明の詳細な説明】
【技術分野】
【０００１】
本発明は、発光装置に関する。
【背景技術】
【０００２】
発光ダイオード（以下、「ＬＥＤ」とも記載する。）を用いて白色系の光を発する発光装置として、例えば、青色に発光するＬＥＤと黄色に発光する蛍光体とを組み合わせた発光装置がある。この発光装置は、ＬＥＤの青色光と、その光によって励起された蛍光体による黄色光とが混色することにより白色系の光を発する。このような発光装置では、可視光領域における放射強度が強く発光効率は高いが、青緑色領域及び赤色領域における放射強度が充分に得られない場合がある。そのため照射物の色の見え方（以下、「演色性」と呼ぶ。）に更なる改良の余地がある。
【０００３】
ここで、光源の演色性の評価手順は、ＪＩＳ  Ｚ８７２６によって、所定の反射率特性を有する試験色（Ｒ１からＲ１５）を、試験光源と基準光源とでそれぞれ測色した場合の色差ΔＥｉ（ｉは１から１５の整数）を数値計算して演色評価数を算出して行うと定められている。演色評価数Ｒｉ（ｉは１から１５の整数）の上限は１００である。つまり、試験光源とそれに対応する色温度の基準光源の色差が小さいほど、演色評価数は１００に近づき高くなる。演色評価数のうち、Ｒ１からＲ８の平均値は平均演色評価数（以下、Ｒａとも記載する。）と呼ばれ、Ｒ９からＲ１５は特殊演色評価数と呼ばれる。特殊演色評価数について、Ｒ９は赤色、Ｒ１０は黄色、Ｒ１１は緑色、Ｒ１２は青色、Ｒ１３は西洋人の肌の色、Ｒ１４は木の葉の色、Ｒ１５は日本人の肌の色とされている。
【０００４】
光源の演色性を高めるため、青色に発光するＬＥＤと、緑色から黄色に発光する２種類の蛍光体として例えば、クロロシリケート蛍光体と、Ｙ又はＴｂのガーネット蛍光体とを用いた発光装置が提案されている（例えば、特許文献１参照）。さらに演色性を高めるため、緑色から黄色に発光する蛍光体に加え、赤色に発光する蛍光体を用いた発光装置が提案されている（例えば、特許文献２参照）。
【先行技術文献】
【特許文献】
【０００５】
【特許文献１】特表２００３−５３５４７７号公報
【特許文献２】特開２００８−０３４１８８号公報
【発明の概要】
【発明が解決しようとする課題】
【０００６】
従来技術の発光装置では、黄色、緑色、赤色等に発光する蛍光体を用いることで、各色に相当する波長領域の色差をある程度小さくすることができた。しかしながら、主に発光素子に由来する青色領域の発光強度を基準光源に近づけ青色領域の色差を小さくすることは難しかった。例えば、蛍光体の量を調節したり拡散材を添加したりして青色の発光強度を調節することも考えられるが、満足な解決には至っていない。ここで特殊演色評価数Ｒ１２は、一般的に、青色の波長領域の発光が大きく関与しており、従来技術の発光装置ではＲ１２の数値が低くなる傾向があった。高い演色性を有する発光装置とするためには、可視光領域において太陽光のような紫色から青色、そして緑色から黄色、そして橙色から赤色のような一連の連続した発光スペクトルが得られるように発光装置を構成して、このＲ１２の数値を高くする必要がある。
【０００７】
このような問題を解決する発光装置として、演色評価数の算出には寄与しない近紫外領域に発光ピーク波長を有する発光素子を用いる発光装置が挙げられる。しかしながら、近紫外領域の光は、紫外線の成分を多く含んでいるため、人体や照射物に悪影響を及ぼすだけでなく、構成部材の劣化により、発光装置の発光効率が大幅に低下したりする問題があった。
【０００８】
そこで、本発明の一態様は、上述したような問題を解決し、優れた演色性を有する発光装置を提供することを目的とする。
【課題を解決するための手段】
【０００９】
本発明の一実施態様は、４１０ｎｍ以上４４０ｎｍ以下の範囲に発光ピーク波長を有する発光素子と、蛍光部材とを備える発光装置である。前記蛍光部材は、発光ピーク波長を４３０ｎｍ以上５００ｎｍ以下の範囲に有する第一蛍光体と、発光ピーク波長を５００ｎｍ以上６００ｎｍ以下の範囲に有する第二蛍光体と、発光ピーク波長を６１０ｎｍ以上６５０ｎｍ以下の範囲に有する第三蛍光体と、発光ピーク波長を４４０ｎｍ以上５５０ｎｍ以下の範囲に有する第四蛍光体及び発光ピーク波長を６５０ｎｍ以上６７０ｎｍ以下の範囲に有する第五蛍光体の少なくとも一方と、を含む。
前記第一蛍光体は、
（１Ａ）Ｍｇ、Ｃａ、Ｓｒ及びＢａからなる群から選択される少なくとも１つとＣｌ及びＢｒからなる群から選択される少なくとも１つとを組成に有しＥｕで賦活されるアルカリ土類リン酸塩並びに
（１Ｂ）Ｃａ、Ｓｒ及びＢａからなる群から選択される少なくとも１つとＭｇとを組成に有しＥｕで賦活されるケイ酸塩
からなる群から選択される少なくとも１種を含む。
前記第二蛍光体は、
（２Ａ）Ｃｅで賦活される希土類アルミン酸塩、
（２Ｂ）Ｃｅで賦活されるランタンシリコンナイトライド、
（２Ｃ）Ｃｅで賦活されるスカンジウム含有酸化物及び
（２Ｄ）Ｃｅで賦活されるスカンジウム珪酸塩
からなる群から選択される少なくとも１種を含む。
前記第三蛍光体は、
（３Ａ）Ｓｒ及びＣａからなる群から選択される少なくとも１つとＡｌとを組成に有しＥｕで賦活されるシリコンナイトライド並びに
（３Ｂ）Ｅｕで賦活されるアルカリ土類シリコンナイトライド
からなる群から選択される少なくとも１種を含む。
前記第四蛍光体は、
（４Ａ）Ｃａ、Ｓｒ及びＢａからなる群から選択される少なくとも１つとＭｇとＦ、Ｃｌ及びＢｒからなる群から選択される少なくとも１つとを組成に有しＥｕで賦活されるケイ酸塩、
（４Ｂ）Ｃａ、Ｓｒ及びＢａからなる群から選択される少なくとも１つを組成に有しＥｕで賦活されるケイ酸塩並びに
（４Ｃ）Ｃａ、Ｓｒ及びＢａからなる群から選択される少なくとも１つを組成に有しＥｕで賦活されるチオガレート
からなる群から選択される少なくとも１種を含む。
前記第五蛍光体は、
（５Ａ）Ｍｎで賦活されるフルオロジャーマネート、
（５Ｂ）Ｍｇ、Ｃａ、Ｓｒ及びＢａからなる群から選択される少なくとも１つとＬｉ、Ｎａ及びＫからなる群から選択される少なくとも１つとＡｌとを組成に有しＥｕで賦活されるアルカリナイトライド並びに
（５Ｃ）Ｃａ、Ｓｒ及びＢａからなる群から選択される少なくとも１つを組成に有しＥｕで賦活される硫化物
からなる群から選択される少なくとも１種を含む。
発光スペクトルが、４３０ｎｍ以上４８０ｎｍ未満の第一領域と、４８０ｎｍ以上５００ｎｍ以下の第二領域と、５８０ｎｍ以上６００ｎｍ未満の第三領域と、６００ｎｍ以上６５０ｎｍ未満の第四領域と、６５０ｎｍ以上６７０ｎｍ以下の第五領域とに、それぞれ極大発光を有し、
前記発光素子の極大発光強度で、前記第一領域における極大発光強度を割った値を、前記第三領域における極大発光強度で割った値が０．４以上２以下である発光スペクトルを有する、発光装置である。
【発明の効果】
【００１０】
本発明の一態様によれば、優れた演色性を有する発光装置を提供することができる。
【図面の簡単な説明】
【００１１】
【図１】本実施形態に係る発光装置の一例を示す概略断面図である。
【図２】実施例１、２及び比較例１に係る発光装置の発光スペクトルを示す図である。
【図３】実施例３から５及び比較例１に係る発光装置の発光スペクトルを示す図である。
【図４】実施例６から９及び比較例１に係る発光装置の発光スペクトルを示す図である。
【図５】実施例７、１０から１２及び比較例１に係る発光装置の発光スペクトルを示す図である。
【図６】実施例７、１３、１４及び比較例１に係る発光装置の発光スペクトルを示す図である。
【図７】実施例１５及び比較例２に係る発光装置の発光スペクトルを示す図である。
【図８】実施例１６及び比較例３に係る発光装置の発光スペクトルを示す図である。
【発明を実施するための形態】
【００１２】
以下、実施形態を詳細に説明する。ただし、以下に示す実施形態は、本発明の技術思想を具体化するための発光装置を例示するものであって、本発明は、以下に示す発光装置に限定されない。なお、本明細書において色名と色度座標との関係、光の波長範囲と単色光の色名との関係等は、ＪＩＳ  Ｚ８１１０に従う。また、組成物中の各成分の含有量は、組成物中に各成分に該当する物質が複数存在する場合、特に断らない限り、組成物中に存在する当該複数の物質の合計量を意味する。
【００１３】
［発光装置］
図１は、本発明の一実施形態に係る発光装置１００の概略断面図である。発光装置１００は、４１０ｎｍ以上４４０ｎｍ以下の範囲に発光ピーク波長を有する発光素子１０と、蛍光部材５０とを備える。この蛍光部材５０は、蛍光体７０として、第一蛍光体７１、第二蛍光体７２及び第三蛍光体７３の３種に加え、第四蛍光体７４及び第五蛍光体７５の少なくとも１種を含む少なくとも４種の蛍光体を含む。
【００１４】
第一蛍光体は、（１Ａ）Ｍｇ、Ｃａ、Ｓｒ及びＢａからなる群から選択される少なくとも１つとＦ、Ｃｌ及びＢｒからなる群から選択される少なくとも１つとを組成に有しＥｕで賦活されるアルカリ土類リン酸塩並びに（１Ｂ）Ｃａ、Ｓｒ及びＢａからなる群から選択される少なくとも１つとＭｇとを組成に有しＥｕで賦活されるケイ酸塩からなる群から選択される少なくとも１種を含む。
【００１５】
第二蛍光体は、（２Ａ）Ｃｅで賦活される希土類アルミン酸塩、（２Ｂ）Ｃｅで賦活されるランタンシリコンナイトライド、（２Ｃ）Ｃｅで賦活されるスカンジウム含有酸化物及び（２Ｄ）Ｃｅで賦活されるスカンジウム珪酸塩からなる群から選択される少なくとも１種を含む。
【００１６】
第三蛍光体は、（３Ａ）Ｓｒ及びＣａからなる群から選択される少なくとも１つとＡｌとを組成に有しＥｕで賦活されるシリコンナイトライド並びに（３Ｂ）Ｅｕで賦活されるアルカリ土類シリコンナイトライドからなる群から選択される少なくとも１種を含む。
【００１７】
第四蛍光体は、（４Ａ）Ｃａ、Ｓｒ及びＢａからなる群から選択される少なくとも１つとＭｇとＦ、Ｃｌ及びＢｒからなる群から選択される少なくとも１つとを組成に有しＥｕで賦活されるケイ酸塩、（４Ｂ）Ｃａ、Ｓｒ及びＢａからなる群から選択される少なくとも１つを組成に有しＥｕで賦活されるケイ酸塩並びに（４Ｃ）Ｃａ、Ｓｒ及びＢａからなる群から選択される少なくとも１つを組成に有しＥｕで賦活されるチオガレートからなる群から選択される少なくとも１種を含む。
【００１８】
第五蛍光体は、（５Ａ）Ｍｎで賦活されるフルオロジャーマネート、（５Ｂ）Ｍｇ、Ｃａ、Ｓｒ及びＢａからなる群から選択される少なくとも１つとＬｉ、Ｎａ及びＫからなる群から選択される少なくとも１つとＡｌとを組成に有しＥｕで賦活されるアルカリナイトライド並びに（５Ｃ）Ｃａ、Ｓｒ及びＢａからなる群から選択される少なくとも１つを組成に有しＥｕで賦活される硫化物からなる群から選択される少なくとも１種を含む。
【００１９】
発光装置１００の発光スペクトルは、４３０ｎｍ以上４８０ｎｍ未満の第一領域と、４８０ｎｍ以上５００ｎｍ以下の第二領域と、５８０ｎｍ以上６００ｎｍ未満の第三領域と、６００ｎｍ以上６５０ｎｍ未満の第四領域と、６５０ｎｍ以上６７０ｎｍ以下の第五領域とに、それぞれ極大発光を有する。更に発光装置１００の発光スペクトルでは、発光素子の極大発光強度で第一領域における極大発光強度を割った値を、さらに第三領域における極大発光強度で割った値（以下、「特定第一領域強度値」ともいう）が０．４以上２以下であり、好ましくは０．５以上１．８以下、より好ましくは０．５以上１．５以下であり、更に好ましくは０．６以上１．５以下である。発光装置１００の発光スペクトルは、好ましくは、第二領域から第五領域におけるそれぞれの極大発光強度が以下の（１）から（３）の関係の少なくとも１つを満たし、より好ましくはいずれか２つを満たし、さらに好ましくは全てを満たす。
（１）第二領域における極大発光強度を、第三領域における極大発光強度で割った値（以下、「第二領域強度比」ともいう）が０．３以上１．３以下であり、好ましくは０．４以上１．３以下、より好ましくは０．４５以上１．２５以下である。
（２）第四領域における極大発光強度を、第三領域における極大発光強度で割った値（以下、「第四領域強度比」ともいう）が０．８以上２以下であり、好ましくは０．９以上１．６以下、より好ましくは０．９５以上１．５以下である。
（３）第五領域における極大発光強度を、第三領域における極大発光強度で割った値（以下、「第五領域強度比」ともいう）が０．７以上２．２以下であり、好ましくは０．８以上１．８以下、より好ましくは０．８５以上１．６以下である。
なお、発光装置１００の発光スペクトルは、横軸の波長に対する縦軸の相対発光強度として示され、相対発光強度は例えば、６００ｎｍにおける発光強度で規格化した値を採用する。
【００２０】
発光装置１００は、特定の発光ピーク波長を有する発光素子１０と、少なくとも４種の特定の蛍光体を、発光素子、第一領域および第三領域におけるそれぞれの極大発光強度が特定の関係を満たし、好ましくは第二領域から第五領域におけるそれぞれの極大発光強度が特定の関係をさらに満たすように含む蛍光部材５０とを備えることで、演色評価数の算出に係る可視光領域の短波側から長波側の極めて広い範囲において発光スペクトルを基準光源のスペクトルに近づけることができる。これにより、優れた演色性を達成することが可能となる。また特定の波長域に発光ピークを有する発光素子１０を含むことで、光源としての安全性と高い発光効率とを達成することができる。更に、発光素子１０に由来する発光強度と特定の関係を満たすように第一蛍光体７１を含む蛍光部材５０とを備えることで、特に特殊演色評価数Ｒ１２を向上させることができる。
【００２１】
発光装置１００の発光スペクトルは、第一領域から第五領域のそれぞれの波長領域に極大発光を有し、各波長領域における極大発光強度が特定の関係を満たすことで優れた演色性を示すことができる。なお、それぞれの波長領域に複数の極大発光が存在する場合、発光強度が最大となる発光波長における極大発光強度で特定の関係が規定される。
【００２２】
発光装置１００の発光スペクトルは、各波長領域における極大発光強度が、基準光源のスペクトルに対して特定の関係を有することが好ましい。ここで基準光源とは、演色評価数を決定する際に用いられる光源である。発光装置１００の発光スペクトルは、第一領域における極大発光強度を、基準光源の第一領域におけるスペクトル強度の最大値で割った値（以下、「青色基準強度比」ともいう。）が、０．６以上１．４以下であることが好ましく、０．７以上１．３以下であることがより好ましく、０．７５以上１．２以下であることがさらに好ましい。また第二領域における極大発光強度を、基準光源の第二領域におけるスペクトル強度の最大値で割った値（以下、「緑色基準強度比」ともいう。）が、０．６以上１．２以下であることが好ましく、０．７以上１．２以下であることがより好ましく、０．７５以上１．１５以下であることがさらに好ましい。また第三領域における極大発光強度を、基準光源の第三領域におけるスペクトル強度の最大値で割った値（以下、「黄色基準強度比」ともいう。）が、０．８以上１．２以下であることが好ましく、０．８５以上１．１５以下であることがより好ましく、０．９以上１．１以下であることがさらに好ましい。また第四領域における極大発光強度を、基準光源の第四領域におけるスペクトル強度の最大値で割った値（以下、「赤色基準強度比」ともいう。）が、０．９以上１．１２以下であることが好ましく、０．９５以上１．１以下であることがより好ましく、１以上１．１以下であることがさらに好ましい。また第五領域における極大発光強度を、基準光源の第五領域におけるスペクトル強度の最大値で割った値（以下、「深赤色基準強度比」ともいう）が、０．７以上１．１以下であることが好ましく、０．８以上１．１以下であることがより好ましく、０．８５以上１．０５以下であることがさらに好ましい。各波長領域における極大発光強度が、基準光源のスペクトルに対して上記の関係を有することで、優れた演色性を達成することができる。なお、発光装置１００の発光スペクトル及び基準光源のスペクトルには、６００ｎｍにおける発光強度で規格化した相対発光強度を採用する。
【００２３】
発光装置１００の発光スペクトルは、第二領域における極大発光強度が、基準光源の第二領域におけるスペクトル強度の最大値に対して０．６以上１．２以下、０．７以上１．２以下または０．７５以上１．１５以下であって、第四領域における極大発光強度が、基準光源の第四領域におけるスペクトル強度の最大値に対して０．９以上１．１２以下、０．９５以上１．１以下または１以上１．１以下であることが好ましい。また第三領域における極大発光強度が、基準光源の第三領域におけるスペクトル強度の最大値に対して０．８以上１．２以下、０．８５以上１．１５以下または０．９以上１．１以下であって、第五領域における極大発光強度が、基準光源の第五領域におけるスペクトル強度の最大値に対して０．７以上１．１以下、０．８以上１．１以下または０．８５以上１．０５以下であることが好ましい。
【００２４】
平均演色評価数Ｒａについて、ＣＩＥ（国際照明委員会）は、蛍光ランプが具備すべき演色性の指針を１９８６年に公表しており、その指針によれば、使用される場所に応じた好ましい平均演色評価数Ｒａは、一般作業を行う工場では６０以上８０未満、住宅、ホテル、レストラン、店舗、オフィス、学校、病院、精密作業を行う工場などでは８０以上９０未満、高い演色性が求められる臨床検査を行う場所、美術館などでは９０以上とされている。
【００２５】
本実施形態に係る発光装置１００のＲａは、例えば８０以上であり、９０以上が好ましく、９５以上がより好ましい。また発光装置１００の特殊演色評価数Ｒ９からＲ１５はそれぞれ、例えば５０以上であり、７０以上が好ましく、９０以上がより好ましい。特にＲ１２は、例えば６０以上であり、７５以上が好ましく、８５以上がより好ましく、９０以上がさらに好ましい。また特殊演色評価数Ｒ９からＲ１５の総和（以下、Ｒｔともいう）は、例えば５７０以上であり、６００以上が好ましく、６５０以上がより好ましい。本実施形態に係る発光装置においては、例えば、各波長領域における極大発光強度が特定の関係を満たすことで、上記ＲａおよびＲ９からＲ１５の値を達成することができる。
【００２６】
発光装置１００が発する光は、発光素子１０の光と、第一蛍光体７１、第二蛍光体７２、第三蛍光体７３、第四蛍光体７４及び第五蛍光体７５が発する蛍光との混色光であり、例えば、ＣＩＥ１９３１に規定される色度座標が、ｘ＝０．００から０．５０且つｙ＝０．００から０．５０の範囲に含まれる光とすることができ、ｘ＝０．２５から０．４０且つｙ＝０．２５から０．４０の範囲に含まれる光とすることもできる。また発光装置１００が発する光の相関色温度は、例えば２０００Ｋ以上７５００Ｋ以下である。
【００２７】
本実施形態に係る発光装置１００を図１に基づいて詳細に説明する。発光装置１００は、表面実装型発光装置の一例である。発光装置１００は、可視光の短波長側（例えば、３８０ｎｍ以上４８５ｎｍ以下の範囲）の光を発し、発光ピーク波長が４１０ｎｍ以上４４０ｎｍ以下の範囲内にある窒化ガリウム系化合物半導体の発光素子１０と、発光素子１０を載置する成形体４０と、を有する。成形体４０は、第１のリード２０及び第２のリード３０と、樹脂部４２とが一体的に成形されてなるものである。あるいは樹脂部４２に代えてセラミックスを材料として既に知られた方法を利用して成形体４０を形成することもできる。成形体４０は底面と側面を持つ凹部を形成しており、凹部の底面に発光素子１０が載置されている。発光素子１０は一対の正負の電極を有しており、その一対の正負の電極はそれぞれ第１のリード２０及び第２のリード３０とワイヤ６０を介して電気的に接続されている。発光素子１０は蛍光部材５０により被覆されている。蛍光部材５０は例えば、発光素子１０からの光を波長変換する蛍光体７０として第一蛍光体７１と、第二蛍光体７２と、第三蛍光体７３との３種に加え、第四蛍光体７４及び第五蛍光体７５の少なくとも一方を含む少なくとも４種の蛍光体と樹脂とを含有してなる。
【００２８】
（発光素子１０）
発光素子１０の発光ピーク波長は、４１０ｎｍ以上４４０ｎｍ以下の範囲にあり、発光効率の観点から、４２０ｎｍ以上４４０ｎｍ以下の範囲にあることが好ましい。この範囲に発光ピーク波長を有する発光素子１０を励起光源として用いることにより、発光素子１０からの光と蛍光体７０からの蛍光との混色光を発する発光装置１００を構成することが可能となる。また発光素子１０から外部に放射される光を有効に利用することができるため、発光装置１００から出射される光の損失を少なくすることができ、高効率な発光装置１００を得ることができる。さらに、発光ピーク波長が近紫外領域よりも長波側にあり、紫外線の成分が少ないため、光源としての安全性と発光効率とに優れる。
【００２９】
発光素子１０の発光スペクトルの半値幅は例えば、３０ｎｍ以下とすることができる。
発光素子１０には例えば、窒化物系半導体（ＩｎＸＡｌＹＧａ１−Ｘ−ＹＮ、ここでＸ及びＹは、０≦Ｘ、０≦Ｙ、Ｘ＋Ｙ≦１を満たす）を用いた半導体発光素子を用いることが好ましい。光源として半導体発光素子を用いることによって、高効率で入力に対する出力のリニアリティが高く、機械的衝撃にも強い安定した発光装置１００を得ることができる。
【００３０】
（蛍光部材５０）
蛍光部材５０は、例えば、蛍光体７０と樹脂（図示せず）とを含むことができる。蛍光部材５０は蛍光体７０として、発光素子１０から発せられる光を吸収し、青色に発光する第一蛍光体７１の少なくとも１種と、緑色に発光する第二蛍光体７２の少なくとも１種と、黄色に発光する第三蛍光体７３の少なくとも１種と、赤色に発光する第四蛍光体７４及び深赤色に発光する第五蛍光体７５の少なくとも１種とを含む。
【００３１】
蛍光部材５０は、発光素子の極大発光強度で第一領域における極大発光強度を割った値を、第三領域における極大発光強度で割った値が０．４以上２以下となるように各蛍光体を含んでいる。蛍光部材は、好ましくは以下の（１）から（３）の少なくとも１つを満たすように各蛍光体を含んでいる。（１）第二領域における極大発光強度を、第三領域における極大発光強度で割った値が０．３以上１．３以下となる。（２）第四領域における極大発光強度を、第三領域における極大発光強度で割った値が０．９５以上２以下となる。（３）第五領域における極大発光強度を、第三領域における極大発光強度で割った値が０．８以上２．２以下となる。また第一蛍光体７１から第五蛍光体７５は、互いに異なる組成を有している。第一蛍光体７１から第五蛍光体７５の構成比率を適宜選択することで、発光装置１００の発光スペクトルが所定の強度の関係を満たすように構成することができ、それによって優れた演色性等を達成することができる。
【００３２】
第一蛍光体７１
第一蛍光体７１は、４３０ｎｍ以上５００ｎｍ以下の範囲に発光ピーク波長を有し、例えば青色発光する蛍光体である。第一蛍光体７１は、（１Ａ）Ｍｇ、Ｃａ、Ｓｒ及びＢａからなる群から選択される少なくとも１つとＣｌ及びＢｒからなる群から選択される少なくとも１つとを組成に有しＥｕで賦活されるアルカリ土類リン酸塩並びに（１Ｂ）Ｃａ、Ｓｒ及びＢａからなる群から選択される少なくとも１つとＭｇとを組成に有しＥｕで賦活されるケイ酸塩からなる群から選択される少なくとも１種を含む。第一蛍光体７１は、式（１ａ）で示される組成を有するアルカリ土類リン酸塩及び式（１ｂ）で示される組成を有するケイ酸塩からなる群から選択される少なくとも一方を含むことが好ましく、式（１ａ’）で示される組成を有するアルカリ土類リン酸塩及び式（１ｂ’）で示される組成を有するケイ酸塩からなる群から選択される少なくとも一方を含むことがより好ましい。特定の組成を有することで、以下に説明する第一蛍光体７１の各発光特性を比較的容易に得ることができる。
（Ｍｇ，Ｃａ，Ｓｒ，Ｂａ）１０（ＰＯ４）６（Ｆ，Ｃｌ，Ｂｒ）２：Ｅｕ  （１ａ）
（Ｃａ，Ｓｒ，Ｂａ）３ＭｇＳｉ２Ｏ８Ｅｕ    （１ｂ）
（Ｃａ，Ｓｒ）１０（ＰＯ４）６Ｃｌ２：Ｅｕ  （１ａ’）
Ｓｒ３ＭｇＳｉ２Ｏ８Ｅｕ    （１ｂ’）
【００３３】
第一蛍光体７１の励起波長は、例えば３６０ｎｍ以上４４０ｎｍ以下であり、３７０ｎｍ以上４３０ｎｍ以下が好ましい。これにより上記発光素子１０の発光ピーク波長の範囲で、効率よく励起させることができる。第一蛍光体７１の発光ピーク波長は、４３０ｎｍ以上５００ｎｍ以下であり、４４０ｎｍ以上４８０ｎｍ以下であることが好ましい。このような範囲に発光ピーク波長を有することにより、発光装置１００の発光スペクトルは、特に青色領域について第一蛍光体７１の発光スペクトルと、発光素子１０の発光スペクトル及び第二蛍光体７２の発光スペクトルとの重複が少なくなる。さらに、発光装置１００の発光スペクトルを、第一蛍光体７１の発光スペクトルと、発光素子１０の発光スペクトルとによって、従来は発光素子のみに由来していた青色領域の発光強度を基準光源のスペクトルに近づけることが容易になり、発光装置１００の演色性を向上させることができる。第一蛍光体７１の発光スペクトルにおける半値幅は、例えば２９ｎｍ以上４９ｎｍ以下であり、３４ｎｍ以上４４ｎｍ以下が好ましい。このような半値幅の範囲にすることにより、色純度を向上させて、青色領域における発光スペクトルを基準光源のスペクトルに近づけることができ、発光装置１００の演色性を更に向上させることができる。
【００３４】
蛍光部材５０中の第一蛍光体７１の含有量は、例えば、発光装置１００の発光スペクトルにおいて第一領域の発光強度が、上記特定の関係を満たすように設定すればよい。具体的には例えば、総蛍光体量に対する第一蛍光体７１の含有率（第一蛍光体量／総蛍光体量）は、２０質量％以上、２５質量％以上または４０質量％以上とすることができる。また第一蛍光体７１の含有率は、９０質量％以下、８５質量％以下または８０質量％以下とすることができる。第一蛍光体７１の含有率が上記範囲内のとき、発光装置１００の発光スペクトルを基準光源のスペクトルにより近づけることができるので、演色性をより向上させることができる。
【００３５】
蛍光部材５０中の第一蛍光体７１の含有率は、例えば、発光装置１００の発光スペクトルが以下の関係を満たすように選択すればよい。第一蛍光体７１の発光ピーク強度の発光素子１０の発光ピーク強度に対する比率（第一蛍光体７１の発光ピーク強度／発光素子１０の発光ピーク強度；以下、「青色強度比」ともいう）は例えば、０．２以上、０．３以上または０．４以上であり、２以下、１．９以下または１．８以下である。青色強度比が上記範囲内のとき、発光装置１００の発光スペクトルを基準光源のスペクトルにより近づけることができるので、演色性をより向上させることができる。ここで青色強度比は、４１０ｎｍ以上４４０ｎｍ以下の範囲における発光強度の最大値を発光素子１０の発光ピーク強度と見做し、４４０ｎｍ超４７０ｎｍ以下の範囲における発光強度の最大値を第一蛍光体７１の発光ピーク強度と見做して算出する。
【００３６】
また蛍光部材５０中の第一蛍光体７１の含有率は、発光スペクトルの第一領域における極大発光強度が上述した「青色基準強度比」の関係を満たすように選択すればよい。
【００３７】
相関色温度が５５００Ｋ以上７５００Ｋ以下の光を発する発光装置１００の場合、青色強度比は例えば０．４５以上、０．５５以上または０．６５以上であり、例えば１．３以下、１．１以下または０．９以下である。青色強度比が上記範囲内のとき、発光装置の発光スペクトルを基準光源のスペクトルにより近づけることができるので、演色性をより向上させることができる。
【００３８】
相関色温度が５５００Ｋ以上７５００Ｋ以下の光を発する発光装置１００の場合、青色基準強度比は例えば０．９以上、０．９５以上、１以上であり、例えば１．５以下、１．４以下、１．３以下である。青色基準強度比が上記範囲内のとき、発光装置の発光スペクトルを基準光源のスペクトルにより近づけることができるので、演色性をより向上させることができる。
【００３９】
具体的に第一蛍光体７１の含有率は、相関色温度が５５００Ｋ以上７５００Ｋ以下の光を発する発光装置１００の場合、３０質量％以上、４０質量％以上または５０質量％以上とすることができる。また第一蛍光体７１の含有率は、８０質量％以下、７５質量％以下または７０質量％以下とすることができる。
【００４０】
相関色温度が３５００Ｋ以上５５００Ｋ未満の光を発する発光装置１００の場合、青色強度比は例えば０．３以上、０．３５以上または０．４以上であり、例えば２以下、１．９以下または１．８以下である。青色強度比が上記範囲内のとき、発光装置の発光スペクトルを基準光源のスペクトルにより近づけることができるので、演色性をより向上させることができる。
【００４１】
相関色温度が３５００Ｋ以上５５００Ｋ未満の光を発する発光装置１００の場合、青色基準強度比は例えば０．６以上であり、０．７以上または０．０．７５以上であり、例えば１．４以下、１．３以下または１．２以下である。青色基準強度比が上記範囲内のとき、発光装置の発光スペクトルを基準光源のスペクトルにより近づけることができるので、演色性をより向上させることができる。
【００４２】
具体的に第一蛍光体７１の含有率は、相関色温度が３５００Ｋ以上５５００Ｋ未満の光を発する発光装置１００の場合、３０質量％以上、４０質量％以上または４２質量％以上とすることができる。また第一蛍光体７１の含有率は、８０質量％以下、７８質量％以下または７６質量％以下とすることができる。
【００４３】
相関色温度が２５００Ｋ以上３５００Ｋ未満の光を発する発光装置１００の場合、青色強度比は例えば０．６以上、０．９以上または１．２以上であり、例えば２以下、１．８以下または１．６以下である。青色強度比が上記範囲内のとき、発光装置の発光スペクトルを基準光源のスペクトルにより近づけることができるので、演色性をより向上させることができる。
【００４４】
相関色温度が２５００Ｋ以上３５００Ｋ未満の光を発する発光装置１００の場合、青色基準強度比は例えば０．８以上、０．８５以上または０．９以上であり、例えば１．１以下または１以下である。青色基準強度比が上記範囲内のとき、発光装置の発光スペクトルを基準光源のスペクトルにより近づけることができるので、演色性をより向上させることができる。
【００４５】
具体的に第一蛍光体７１の含有率は、相関色温度が２５００Ｋ以上３５００Ｋ未満の光を発する発光装置１００の場合、３０質量％以上、３５質量％以上または４０質量％以上とすることができる。また第一蛍光体７１の含有率は、６５質量％以下６０質量％以下、または５５質量％以下とすることができる。
【００４６】
第二蛍光体
第二蛍光体７２は、５００ｎｍ以上６００ｎｍ以下の範囲に発光ピーク波長を有し、例えば黄色発光する蛍光体である。第二蛍光体７２は、（２Ａ）Ｃｅで賦活される希土類アルミン酸塩、（２Ｂ）Ｃｅで賦活されるランタンシリコンナイトライド、（２Ｃ）Ｃｅで賦活されるスカンジウム含有酸化物及び（２Ｄ）Ｃｅで賦活されるスカンジウム珪酸塩からなる群から選択される少なくとも１種を含む。第二蛍光体は、式（２ａ）で示される組成を有する希土類アルミン酸塩、式（２ｂ）で示される組成を有するランタンシリコンナイトライド、式（２ｃ）で示される組成を有するスカンジウム含有酸化物及び式（２ｄ）で示される組成を有するスカンジウム珪酸塩からなる群から選択される少なくとも１種を含むことが好ましく、式（２ａ’）で示される組成を有する希土類アルミン酸塩、式（２ｂ’）で示される組成を有するランタンシリコンナイトライド、式（２ｃ）で示される組成を有するスカンジウム含有酸化物及び式（２ｄ）で示される組成を有するスカンジウム珪酸塩からなる群から選択される少なくとも１種を含むことがより好ましい。特定の組成を有することで、以下に説明する第一蛍光体７１の各発光特性を比較的容易に得ることができる。
（Ｙ，Ｇｄ，Ｔｂ，Ｌｕ）３（Ａｌ，Ｇａ）５Ｏ１２：Ｃｅ    （２ａ）
（Ｌａ，Ｙ，Ｇｄ）３Ｓｉ６Ｎ１１：Ｃｅ    （２ｂ）
（Ｃａ，Ｓｒ）Ｓｃ２Ｏ４：Ｃｅ    （２ｃ）
（Ｃａ，Ｓｒ）３（Ｓｃ，Ｍｇ）２Ｓｉ３Ｏ１２：Ｃｅ    （２ｄ）
Ｌｕ３Ａｌ５Ｏ１２：Ｃｅ    （２ａ’）
Ｌａ３Ｓｉ６Ｎ１１：Ｃｅ    （２ｂ’）
【００４７】
第二蛍光体７２の励起波長は、例えば２２０ｎｍ以上４９０ｎｍ以下であり、４３０ｎｍ以上４７０ｎｍ以下が好ましい。上記発光素子１０の発光ピーク波長の範囲で、効率よく励起させることができる。第二蛍光体７２のピーク波長は５００ｎｍ以上６００ｎｍ以下であり、５００ｎｍ以上５６０ｎｍ以下が好ましい。このような範囲とすることにより、第四蛍光体７４の発光スペクトルとの重複を少なくし、黄色領域における発光スペクトルを基準光源のスペクトルに近づけることができ、発光装置１０の演色性をより向上させることができる。第二蛍光体７２の発光スペクトルにおける半値幅は、例えば９５ｎｍ以上１１５ｎｍ以下であり、１００ｎｍ以上１１０ｎｍ以下が好ましい。このような半値幅の範囲にすることにより、色純度を向上させて、黄色領域における発光スペクトルを基準光源のスペクトルに近づけることができるので、発光装置１００の演色性をより向上させることができる。
【００４８】
蛍光部材５０中の第二蛍光体７２の含有量は、例えば、発光装置１００の発光スペクトルにおいて第三領域の発光強度が、上記特定の関係を満たすように設定すればよい。具体的には例えば、総蛍光体量に対する第二蛍光体７２の含有率（第二蛍光体量／総蛍光体量）は、５質量％以上、７質量％以上または９質量％以上とすることができる。また第二蛍光体７２の含有率は、６０質量％以下、５０質量％以下または４５質量％以下とすることができる。第二蛍光体７２の含有率が上記範囲内のとき、発光装置１００の発光スペクトルを基準光源のスペクトルにより近づけることができるので、演色性をより向上させることができる。
【００４９】
蛍光部材５０中の第二蛍光体７２の含有率は、例えば、発光装置１００の発光スペクトルにおいて以下の関係を満たすように選択すればよい。第二蛍光体７２の発光ピーク強度の発光素子１０の発光ピーク強度に対する比率（第二蛍光体７２の発光ピーク強度／発光素子１０の発光ピーク強度；以下、単に「黄色強度比」ともいう）は例えば、０．３以上、０．４以上または０．５以上であり、４以下、３．９以下または３．８以下である。青色強度比が上記範囲内のとき、発光装置１００の発光スペクトルを基準光源のスペクトルにより近づけることができるので、演色性をより向上させることができる。ここで黄色強度比は、４１０ｎｍ以上４４０ｎｍ以下の範囲における発光強度の最大値を発光素子１０の発光ピーク強度と見做し、５００ｎｍ以上６００ｎｍ以下の範囲における発光強度の最大値を第二蛍光体７２の発光ピーク強度と見做して算出する。
【００５０】
蛍光部材５０中の第二蛍光体７２の含有率は、発光装置１００の発光スペクトルにおいて上述した「黄色基準強度比」の関係を満たすように選択すればよい。
【００５１】
相関色温度が５５００Ｋ以上７５００Ｋ以下の光を発する発光装置１００の場合、黄色強度比は例えば０．３以上、０．４以上または０．６以上であり、例えば１．２以下、１以下または０．８以下である。黄色強度比が上記範囲内のとき、発光装置の発光スペクトルを基準光源のスペクトルにより近づけることができるので、演色性をより向上させることができる。
【００５２】
相関色温度が５５００Ｋ以上７５００Ｋ以下の光を発する発光装置１００の場合、黄色基準強度比は例えば０．８以上、０．８５以上または０．９以上であり、例えば１．１以下、１．０５以下または１以下である。黄色基準強度比が上記範囲内のとき、発光装置の発光スペクトルを基準光源のスペクトルにより近づけることができるので、演色性をより向上させることができる。
【００５３】
具体的に第二蛍光体７２の含有率は、相関色温度が５５００Ｋ以上７５００Ｋ以下の光を発する発光装置１００の場合、８質量％以上、１０質量％以上または１２質量％以上とすることができる。また第二蛍光体７２の含有率は、４０質量％以下、３０質量％以下または２７質量％以下とすることができる。
【００５４】
相関色温度が３５００Ｋ以上５５００Ｋ未満の光を発する発光装置１００の場合、黄色強度比は例えば０．３以上、０．４以上または０．５以上であり、例えば２．０以下、１．９以下または１．８以下である。黄色強度比が上記範囲内のとき、発光装置の発光スペクトルを基準光源のスペクトルにより近づけることができるので、演色性をより向上させることができる。
【００５５】
相関色温度が３５００Ｋ以上５５００Ｋ未満の光を発する発光装置１００の場合、黄色基準強度比は例えば０．８以上、０．８５以上または０．９以上であり、例えば１．２以下、１．１５以下または１．１以下である。黄色基準強度比が上記範囲内のとき、発光装置の発光スペクトルを基準光源のスペクトルにより近づけることができるので、演色性をより向上させることができる。
【００５６】
具体的に第二蛍光体７２の含有率は、相関色温度が３５００Ｋ以上５５００Ｋ未満の光を発する発光装置１００の場合、５質量％以上、７質量％以上または９質量％以上とすることができる。また第二蛍光体７２の含有率は、６０質量％以下、５０質量％以下または４５質量％以下とすることができる。
【００５７】
相関色温度が２５００Ｋ以上３５００Ｋ未満の光を発する発光装置１００の場合、黄色強度比は例えば０．８以上、１．５以上または２以上であり、例えば４以下、３．９以下または３．８以下である。黄色強度比が上記範囲内のとき、発光装置の発光スペクトルを基準光源のスペクトルにより近づけることができるので、演色性をより向上させることができる。
【００５８】
相関色温度が２５００Ｋ以上３５００Ｋ未満の光を発する発光装置１００の場合、黄色基準強度比は例えば０．９以上、０．９５以上または１以上であり、例えば１．１５以下、１．１以下または１．０５以下である。黄色基準強度比が上記範囲内のとき、発光装置の発光スペクトルを基準光源のスペクトルにより近づけることができるので、演色性をより向上させることができる。
【００５９】
具体的に第二蛍光体７２の含有率は、相関色温度が２５００Ｋ以上３５００Ｋ未満の光を発する発光装置１００の場合、１５質量％以上、１７．５質量％以上または２０質量％以上とすることができる。また第二蛍光体７２の含有率は、５０質量％以下、４０質量％以下または３５質量％以下とすることができる。
【００６０】
第三蛍光体
第三蛍光体７３は、５９０ｎｍ以上６５０ｎｍ以下の範囲に発光ピーク波長を有し、例えば赤色発光する蛍光体である。第三蛍光体は、（３Ａ）Ｓｒ及びＣａからなる群から選択される少なくとも１つとＡｌとを組成に有しＥｕで賦活されるシリコンナイトライド並びに（３Ｂ）Ｅｕで賦活されるアルカリ土類シリコンナイトライドからなる群から選択される少なくとも１種を含む。第三蛍光体は、式（３ａ）で示される組成を有するシリコンナイトライド及び式（３ｂ）で示される組成を有するアルカリ土類シリコンナイトライドからなる群から選択される少なくとも１種を含むことが好ましく、式（３ａ）で示される組成を有するシリコンナイトライド及び式（３ｂ’）で示される組成を有するアルカリ土類シリコンナイトライドからなる群から選択される少なくとも１種を含むことがより好ましい。特定の組成を有することで、以下に説明する第三蛍光体７３の各発光特性を比較的容易に得ることができる。
（Ｃａ，Ｓｒ）ＡｌＳｉＮ３：Ｅｕ    （３ａ）
（Ｃａ，Ｓｒ，Ｂａ）２Ｓｉ５Ｎ８：Ｅｕ    （３ｂ）
（Ｓｒ，Ｂａ）２Ｓｉ５Ｎ８：Ｅｕ    （３ｂ’）
【００６１】
第三蛍光体７３が式（３ａ）で示される組成を有する場合、第三蛍光体７３はＳｒ及びＣａからなる群から選択される少なくとも１種を含むが、ＳｒとＣａの両方を含むことが好ましく、ＳｒとＣａの両方を含み、Ｓｒ及びＣａのうちのＳｒ含有率が０．８モル％以上であることがより好ましい。これにより、第三蛍光体７３の発光ピーク波長を所望の範囲とすることができる。
【００６２】
第三蛍光体７３の発光ピーク波長は、６１０ｎｍ以上６５０ｎｍ以下であり、６２５ｎｍ以上６４５ｎｍ以下が好ましい。上記下限値以上であると、後述する第五蛍光体７５の発光ピーク波長と第三蛍光体７３の発光ピーク波長の間の発光強度が不足することなく、赤色領域における発光スペクトルを基準光源のスペクトルにより近づけることができる。上記上限値以下であると、第三蛍光体７３の発光スペクトルと第五蛍光体７５の発光スペクトルとの重複を少なくすることができ、第五蛍光体７５の発光スペクトルの効果が効率的に得られ、演色性をより向上させることができる。第三蛍光体７３の発光スペクトルにおける半値幅は、例えば８０ｎｍ以上１００ｎｍ以下であり、８５ｎｍ以上９５ｎｍ以下が好ましい。このような半値幅の範囲とすることにより、第三蛍光体７３の発光スペクトルと第五蛍光体７５の発光スペクトルとの重複が少なくなるので、第五蛍光体７５の発光スペクトルの効果が効率的に得られ、演色性をより向上させることができる。
【００６３】
蛍光部材５０中の第三蛍光体７３の含有量は、例えば、発光装置１００の発光スペクトルにおいて第四領域の発光強度が、上記特定の関係を満たすように設定すればよい。具体的には例えば、総蛍光体量に対する第三蛍光体７３の含有率（第三蛍光体量／総蛍光体量）は、０．５質量％以上、１質量％以上または１．５質量％以上とすることができる。また第三蛍光体７３の含有率は、６質量％以下、５質量％以下または４質量％以下とすることができる。第三蛍光体７３の含有率が上記範囲内のとき、発光装置１００の発光スペクトルを基準光源のスペクトルにより近づけることができるので、演色性をより向上させることができる。
【００６４】
蛍光部材５０中の第三蛍光体７３の含有率は、発光装置１００の発光スペクトルにおいて上述した「赤色基準強度比」の関係を満たすように選択すればよい。
【００６５】
相関色温度が５５００Ｋ以上７５００Ｋ以下の光を発する発光装置１００の場合、赤色基準強度比は例えば０．９以上、０．９５以上または１以上であり、例えば１．１２以下、１．１１以下または１．１以下である。赤色基準強度比が上記範囲内のとき、発光装置の発光スペクトルを基準光源のスペクトルにより近づけることができるので、演色性をより向上させることができる。
【００６６】
具体的に第三蛍光体７３の含有率は、相関色温度が５５００Ｋ以上７５００Ｋ以下の光を発する発光装置１００の場合、０．５質量％以上、１質量％以上または１．５質量％以上とすることができる。また第二蛍光体７２の含有率は、６質量％以下、４質量％以下または３．８質量％以下とすることができる。
【００６７】
相関色温度が３５００Ｋ以上５５００Ｋ未満の光を発する発光装置１００の場合、赤色基準強度比は例えば０．９以上、０．９５以上または１以上であり、例えば１．１３以下、１．１２以下または１．１以下である。赤色基準強度比が上記範囲内のとき、発光装置の発光スペクトルを基準光源のスペクトルにより近づけることができるので、演色性をより向上させることができる。
【００６８】
具体的に第三蛍光体７３の含有率は、相関色温度が３５００Ｋ以上５５００Ｋ未満の光を発する発光装置１００の場合、０．５質量％以上、１質量％以上または１．５質量％以上とすることができる。また第三蛍光体７３の含有率は、４質量％以下、３．７質量％以下または３．５質量％以下とすることができる。
【００６９】
相関色温度が２５００Ｋ以上３５００Ｋ未満の光を発する発光装置１００の場合、赤色基準強度比は例えば０．９以上、０．９５以上または１以上である。赤色基準強度比は例えば１．５以下、１．４以下または１．２以下である。赤色基準強度比が上記範囲内のとき、発光装置の発光スペクトルを基準光源のスペクトルにより近づけることができるので、演色性をより向上させることができる。
【００７０】
具体的に第三蛍光体７３の含有率は、相関色温度が２５００Ｋ以上３５００Ｋ未満の光を発する発光装置１００の場合、２．５質量％以上、３質量％以上または３．２質量％以上とすることができる。また第二蛍光体７２の含有率は、４．５質量％以下、４．２質量％以下または４質量％以下とすることができる。
【００７１】
第四蛍光体
第四蛍光体は、４４０ｎｍ以上５５０ｎｍ以下の範囲に発光ピーク波長を有し、例えば緑色発光する蛍光体である。第四蛍光体は、（４Ａ）Ｃａ、Ｓｒ及びＢａからなる群から選択される少なくとも１つとＭｇとＦ、Ｃｌ及びＢｒからなる群から選択される少なくとも１つとを組成に有しＥｕで賦活されるケイ酸塩、（４Ｂ）Ｃａ、Ｓｒ及びＢａからなる群から選択される少なくとも１つを組成に有しＥｕで賦活されるケイ酸塩、並びに（４Ｃ）Ｃａ、Ｓｒ及びＢａからなる群から選択される少なくとも１つを組成に有しＥｕで賦活されるチオガレートからなる群から選択される少なくとも１種を含む。第四蛍光体は、式（４ａ）で示される組成を有するケイ酸塩、式（４ｂ）で示される組成を有するケイ酸塩及び式（４ｃ）で示される組成を有するアルカリ土類チオガレートからなる群から選択される少なくとも１種を含むことが好ましく、（４ａ’）で示される組成を有するケイ酸塩、式（４ｂ’）で示される組成を有するケイ酸塩及び式（４ｃ）で示される組成を有するアルカリ土類チオガレートからなる群から選択される少なくとも１種を含むことがより好まし。特定の組成を有することで、以下に説明する第四蛍光体７４の各発光特性を比較的容易に得ることができる。
（Ｃａ，Ｓｒ，Ｂａ）８ＭｇＳｉ４Ｏ１６（Ｆ，Ｃｌ，Ｂｒ）２：Ｅｕ    （４ａ）
（Ｃａ，Ｓｒ，Ｂａ）２ＳｉＯ４：Ｅｕ    （４ｂ）
（Ｃａ，Ｓｒ，Ｂａ）Ｇａ２Ｓ４：Ｅｕ    （４ｃ）
Ｃａ８ＭｇＳｉ４Ｏ１６Ｃｌ２：Ｅｕ    （４ａ’）
（Ｓｒ，Ｂａ）２ＳｉＯ４：Ｅｕ    （４ｂ’）
【００７２】
第四蛍光体７４が式（４ａ）で示される組成を有する場合、第四蛍光体７４はＣａ、Ｓｒ及びＢａからなる群から選択される少なくとも１種を含むが、少なくともＣａを含むことが好ましく、Ｃａ、Ｓｒ及びＢａのうちのＣａ含有率が９０モル％以上であることがより好ましい。式（４ａ）で示される組成を有する第二蛍光体７４はＦ、Ｃｌ及びＢｒからなる群から選択される少なくとも１種を含むが、少なくともＣｌを含むことが好ましく、Ｆ、Ｃｌ及びＢｒのうちのＣｌ含有率が９０モル％以上であることがより好ましい。
【００７３】
第四蛍光体７４の励起波長は、例えば２７０ｎｍ以上４７０ｎｍ以下であり、３７０ｎｍ以上４６０ｎｍ以下が好ましい。上記発光素子１０の発光ピーク波長の範囲で、効率よく励起させることができる。第四蛍光体７４の発光ピーク波長は、例えば５１０ｎｍ以上５４０ｎｍ以下であり、５２０ｎｍ以上５３０ｎｍ以下が好ましい。また発光スペクトルにおける半値幅は、例えば５０ｎｍ以上７５ｎｍ以下であり、５８ｎｍ以上６８ｎｍ以下が好ましい。第四蛍光体７４の少なくとも１種を用いることで、色純度を向上させて、緑色領域における発光スペクトルを基準光源のスペクトルに近づけることができ、発光装置１００の演色性をより向上させることができる。
【００７４】
蛍光部材５０が第四蛍光体７４を含む場合、その含有量は、例えば、発光装置１００の発光スペクトルにおいて第二領域の発光強度が、上記特定の関係を満たすように設定すればよい。具体的には例えば、総蛍光体量に対する第四蛍光体７４の含有率（第四蛍光体量／総蛍光体量）は、０．５質量％以上、１質量％以上または１．５質量％以上とすることができる。また第四蛍光体７４の含有率は、８質量％以下、７質量％以下または６質量％以下とすることができる。第四蛍光体７４の含有率が上記範囲内のとき、発光装置１００の発光スペクトルを基準光源のスペクトルにより近づけることができるので、演色性をより向上させることができる。
【００７５】
蛍光部材５０中の第四蛍光体７４の含有率は、発光装置１００の発光スペクトルにおいて上述の「緑色基準強度比」の関係を満たすように選択すればよい。
【００７６】
相関色温度が５５００Ｋ以上７５００Ｋ以下の光を発する発光装置１００の場合、緑色基準強度比は例えば０．８３以上、０．８５以上または０．９以上であり、例えば１．２以下、１．１５以下または１．１以下である。緑色基準強度比が上記範囲内のとき、発光装置の発光スペクトルを基準光源のスペクトルにより近づけることができるので、演色性をより向上させることができる。
【００７７】
具体的に第四蛍光体７４の含有率は、相関色温度が５５００Ｋ以上７５００Ｋ以下の光を発する発光装置１００の場合、１．５質量％以上、２質量％以上または２．５質量％以上とすることができる。また第四蛍光体７４の含有率は、８質量％以下、６質量％以下または４質量％以下とすることができる。
【００７８】
相関色温度が３５００Ｋ以上５５００Ｋ未満の光を発する発光装置１００の場合、緑色基準強度比は例えば０．６以上、０．７以上または０．７５以上であり、例えば１．２以下、１．１５以下または１．１以下である。緑色基準強度比が上記範囲内のとき、発光装置の発光スペクトルを基準光源のスペクトルにより近づけることができるので、演色性をより向上させることができる。
【００７９】
具体的に第四蛍光体７４の含有率は、相関色温度が３５００Ｋ以上５５００Ｋ未満の光を発する発光装置１００の場合、０．５質量％以上、１質量％以上または１．５質量％以上とすることができる。また第四蛍光体７４の含有率は、６質量％以下、５質量％以下または４．５質量％以下とすることができる。
【００８０】
相関色温度が２５００Ｋ以上３５００Ｋ未満の光を発する発光装置１００の場合、緑色基準強度比は例えば０．９以上、０．９５以上または１以上であり、例えば１．２以下、１．１５以下または１．１以下である。緑色基準強度比が上記範囲内のとき、発光装置の発光スペクトルを基準光源のスペクトルにより近づけることができるので、演色性をより向上させることができる。
【００８１】
具体的に第四蛍光体７４の含有率は、相関色温度が２５００Ｋ以上３５００Ｋ未満の光を発する発光装置１００の場合、２質量％以上、３質量％以上または３．５質量％以上とすることができる。また第四蛍光体７４の含有率は、５質量％以下、４．５質量％以下または４質量％以下とすることができる。
【００８２】
第五蛍光体
第五蛍光体は、６５０ｎｍ以上６７０ｎｍ以下の範囲に発光ピーク波長を有し、例えば深赤色発光する蛍光体である。第五蛍光体は、（５Ａ）Ｍｎで賦活されるフルオロジャーマネート、（５Ｂ）Ｍｇ、Ｃａ、Ｓｒ及びＢａからなる群から選択される少なくとも１つとＬｉ、Ｎａ及びＫからなる群から選択される少なくとも１つとＡｌとを組成に有しＥｕで賦活されるアルカリナイトライド、並びに（５Ｃ）Ｃａ、Ｓｒ及びＢａからなる群から選択される少なくとも１つを組成に有しＥｕで賦活される硫化物からなる群から選択される少なくとも１種を含む。第五蛍光体は、式（５ａ）または式（５ａ’）で示される組成を有するフルオロジャーマネート、式（５ｂ）で示される組成を有するアルカリナイトライド、及び式（５ｃ）で示される組成を有する硫化物からなる群から選択される少なくとも１種を含むことが好ましい。式（５ａ）においては、ｙ+ｕ＜１．５を満たすことが好ましい。さらに式（５ａ）において０．０５≦ｓ≦０．３、０．０５≦ｔ＜０．３を満たすことがより好ましく、これによりさらに輝度を向上させることができる。また（５Ａ）Ｍｎで賦活されるフルオロジャーマネートは、式（５ｄ）で示される組成を有していてもよい。特定の組成を有することで、以下に説明する第一蛍光体７１の各発光特性を比較的容易に得ることができる。
（ｘ−ｓ）ＭｇＯ・（ｓ／２）Ｓｃ２Ｏ３・ｙＭｇＦ２・ｕＣａＦ２・（１−ｔ）ＧｅＯ２・（ｔ／２）Ｍｔ２Ｏ３：ｚＭｎ    （５ａ）
（式中、ＭｔはＡｌ、Ｇａ及Ｉｎからなる群から選択される少なくとも１種であり、ｘ、ｙ、ｚ、ｓ、ｔ及びｕはそれぞれ、２≦ｘ≦４、０＜ｙ＜１．５、０＜ｚ＜０．０５、０≦ｓ＜０．５、０＜ｔ＜０．５、及び０≦ｕ＜１．５を満たす。）
３．５ＭｇＯ・０．５ＭｇＦ２・ＧｅＯ２：Ｍｎ    （５ａ’）
ＭａｘＭｂｙＡｌ３Ｎｚ：Ｅｕ    （５ｂ）
（式中、Ｍａは、Ｍｇ、Ｃａ、Ｓｒ及びＢａからなる群から選択される少なくとも１種であり、Ｍｂは、Ｌｉ、Ｎａ及びＫからなる群から選択される少なくとも１種であり、ｘ、ｙ及びｚはそれぞれ、０．５≦ｘ≦１．５、０．５≦ｙ≦１．２及び３．５≦ｚ≦４．５を満たす。）
（Ｃａ，Ｓｒ，Ｂａ）Ｓ：Ｅｕ    （５ｃ）
３．４ＭｇＯ・０．１Ｓｃ２Ｏ３・０．５ＭｇＦ２・０．８８５ＧｅＯ２・０．１Ｇ
ａ２Ｏ３：０．０１５Ｍｎ    （５ｄ）
【００８３】
第五蛍光体７５において、（５ａ）または（５ａ’）の発光スペクトルにおける半値幅は、例えば４５ｎｍ以下であり、４０ｎｍ以下であることが好ましい。また、（５ｂ）の発光スペクトルにおける半値幅は、例えば６５ｎｍ以下であり、５５ｎｍ以下であることが好ましい。また、（５ｂ）の半値幅は、例えば４０ｎｍ以上であり、５０ｎｍ以上であることが好ましい。このような半値幅の範囲にすることにより、色純度を向上させて、深赤色領域における発光スペクトルを基準光源のスペクトルに近づけることができ、発光装置１００の演色性をより向上させることができる。また第五蛍光体７５の発光スペクトルは、最大発光強度を１とした場合に、６００ｎｍ以上６２０ｎｍ以下の範囲における平均発光強度が例えば０．２以下であり、０．１以下であることが好ましい。上記範囲であると、第五蛍光体７５の発光スペクトルが第三蛍光体７３の発光スペクトルと重複することが少なくなるので、第三蛍光体７３の発光スペクトルの効果がより効率的に得られ、演色性をより向上させることができる。
【００８４】
蛍光部材５０が第五蛍光体７５を含む場合、その含有量は、例えば、発光装置１００の発光スペクトルにおいて第五領域の発光強度が、上記特定の関係を満たすように設定すればよい。具体的には例えば、総蛍光体量に対する第五蛍光体７５の含有率（第五蛍光体量／総蛍光体量）は、０．１質量％以上、０．３質量％以上または０．５質量％以上とすることができる。また第五蛍光体７５の含有率は、３０質量％以下、２５質量％以下または２０質量％以下とすることができる。第五蛍光体７５の含有率が上記範囲内のとき、発光装置１００の発光スペクトルを基準光源のスペクトルにより近づけることができるので、演色性をより向上させることができる。
【００８５】
蛍光部材５０中の第五蛍光体７５の含有率は、例えば、発光装置１００の発光スペクトルにおいて上述の「深赤色基準強度比」の関係を満たすように選択すればよい。
【００８６】
相関色温度が５５００Ｋ以上７５００Ｋ以下の光を発する発光装置１００の場合、深赤色基準強度比は例えば０．９以上または０．９５以上であり、例えば１．２以下、１．１５以下または１．１以下である。深赤色基準強度比が上記範囲内のとき、発光装置の発光スペクトルを基準光源のスペクトルにより近づけることができるので、演色性をより向上させることができる。
【００８７】
具体的に第五蛍光体７５の含有率は、相関色温度が５５００Ｋ以上７５００Ｋ以下の光を発する発光装置１００の場合、１質量％以上、２質量％以上または２．５質量％以上とすることができる。また第五蛍光体７５の含有率は、８質量％以下、５質量％以下または３質量％以下とすることができる。
【００８８】
相関色温度が３５００Ｋ以上５５００Ｋ未満の光を発する発光装置１００の場合、深赤色基準強度比は例えば０．７以上、０．８以上または０．８５以上であり、例えば１．１０以下または１．０５以下である。深赤色基準強度比が上記範囲内のとき、発光装置の発光スペクトルを基準光源のスペクトルにより近づけることができるので、演色性をより向上させることができる。
【００８９】
具体的に第五蛍光体７５の含有率は、相関色温度が３５００Ｋ以上５５００Ｋ未満の光を発する発光装置１００の場合、０．１質量％以上、０．２質量％以上または０．５質量％以上とすることができる。また第五蛍光体７５の含有率は、１５質量％以下、１２質量％以下または１０質量％以下とすることができる。
【００９０】
相関色温度が２５００Ｋ以上３５００Ｋ未満の光を発する発光装置１００の場合、深赤色基準強度比は例えば０．９以上、０．９２以上または０．９４以上であり、例えば１．６以下、１．４以下または１．２以下である。深赤色基準強度比が上記範囲内のとき、発光装置の発光スペクトルを基準光源のスペクトルにより近づけることができるので、演色性をより向上させることができる。
【００９１】
具体的に第五蛍光体７５の含有率は、相関色温度が２５００Ｋ以上３５００Ｋ未満の光を発する発光装置１００の場合、１０質量％以上、１２質量％以上または１５質量％以上とすることができる。また第五蛍光体７５の含有率は、３０質量％以下、２５質量％以下または２０質量％以下とすることができる。
【００９２】
蛍光部材５０における第一蛍光体７１から第五蛍光体７５の含有量は、高演色性の観点から、発光装置１００の発光スペクトルが、以下の条件（１．１）を満たし、さらに他の条件（１．２）から（１．６）の少なくとも一つを満たすように選択することが好ましい。
（１．１）発光素子の極大発光強度で、第一領域における極大発光強度を割った値を、第三領域における極大発光強度で割った値（特定第一領域強度値）が０．４以上、０．５以上または０．６以上であって、２以下、１．８以下または１．７５以下である。
（１．２）第一領域における極大発光強度を、第三領域における極大発光強度で割った値（第一領域強度比）が０．２以上、０．２５以上または０．３以上であって、２．７以下、１．８以下または１．６以下である。
（１．３）第二領域における極大発光強度を、第三領域における極大発光強度で割った値（第二領域強度比）が０．３以上、０．４以上または０．４５以上であって、１．３以下または１．２５以下である。
（１．４）第四領域における極大発光強度を、第三領域における極大発光強度で割った値（第四領域強度比）が０．８以上、０．９以上または０．９５以上であって、２以下、１．６以下または１．５以下である。
（１．５）第五領域における極大発光強度を、第三領域における極大発光強度で割った値（第五領域強度比）が０．７以上、０．８以上または０．８５以上であって、２．２以下、１．８以下または１．６以下である。
（１．６）発光素子の極大発光強度を、第三領域における極大発光強度で割った値（以下、「発光素子強度比」ともいう。）が０．２以上、０．２２以上または０．２５以上であって、２．４以下、２．２以下または２以下である。
【００９３】
発光装置の発光色の相関色温度が５５００Ｋ以上７５００Ｋ以下のとき、以下の条件（２．１）を満たし、さらに他の条件（２．２）から（２．６）の少なくとも一つを満たすように選択することが好ましい。
（２．１）特定第一領域強度値が０．４以上、０．６以上または０．７以上であって、１．４以下、１．２以下または１以下である。
（２．２）第一領域強度比が０．８以上、１以上または１．１以上であって、１．８以下、１．６以下または１．４以下である。
（２．３）第二領域強度比が０．９以上、１以上または１．１以上であって、１．４以下、１．３５以下または１．３以下である。
（２．４）第四領域強度比が０．６以上、０．８以上または０．９以上であって、１．４以下、１．２以下または１．１以下である。
（２．５）第五領域強度比が０．６以上、０．７以上または０．８以上であって、１．１以下、１．０５以下または１以下である。
（２．６）発光素子強度比が１．４以上、１．６以上または１．８以上であって、２．４以下、２．２以下または２以下である。
【００９４】
発光装置の発光色の相関色温度が３５００Ｋ以上５５００Ｋ未満のとき、以下の条件（３．１）を満たし、さらに他の条件（３．２）から（３．６）の少なくとも一つを満たすように選択することが好ましい。
（３．１）特定第一領域強度値が０．４以上、０．４５以上または０．５以上であって、２以下、１．８以下または１．７５以下である。
（３．２）第一領域強度比が０．５以上、０．６以上または０．７以上であって、１．６以下、１．４以下または１．１以下である。
（３．３）第二領域強度比が０．６以上、０．７以上または０．８以上であって、１．４以下、１．２以下または１．１５以下である。
（３．４）第四領域強度比が０．９以上、０．９５以上または１以上であって、１．２以下、１．１５以下または１．１以下である。
（３．５）第五領域強度比が０．６以上、０．８以上または０．８５以上であって、１．４以下、１．２以下または１．１以下である。
（３．６）発光素子強度比が０．４以上、０．５以上または０．６以上であって、２．２以下、２以下または１．９以下である。
【００９５】
発光装置の発光色の相関色温度が２５００Ｋ以上３５００Ｋ未満のとき、以下の条件（４．１）を満たし、さらに他の条件（４．２）から（４．６）の少なくとも一つを満たすように選択することが好ましい。
（４．１）特定第一領域強度値が０．６以上、０．８以上または１以上であって、１．４以下、１．３以下または１．２以下である。
（４．２）第一領域強度比が０．２以上、０．２２以上または０．２５以上であって、０．５以下、０．４５以下または０．４以下である。
（４．３）第二領域強度比が０．４以上であって、０．７以下、０．６以下または０．５以下である。
（４．４）第四領域強度比が１以上、１．２以上または１．４以上であって、２以下、１．８以下または１．６以下である。
（４．５）第五領域強度比が１．２以上、１．４以上または１．４５以上であって、２以下、１．８以下または１．６以下である。
（４．６）発光素子強度比が０．２以上、０．２２以上または０．２５以上であって、０．８以下、０．６以下または０．４以下である。
【００９６】
（その他の蛍光体）
蛍光部材５０は、第一蛍光体７１から第五蛍光体７５以外の蛍光体を必要に応じて含んでいてもよい。その蛍光体として、例えば、（Ｃａ，Ｓｒ，Ｂａ）３Ｓｉ６Ｏ９Ｎ４：Ｅｕ、（Ｃａ，Ｓｒ，Ｂａ）３Ｓｉ６Ｏ１２Ｎ２：Ｅｕ、（Ｂａ，Ｓｒ，Ｃａ)Ｓｉ２Ｏ２Ｎ２：Ｅｕ、Ｋ２（Ｓｉ，Ｔｉ，Ｇｅ）Ｆ６：Ｍｎ等を挙げることができる。蛍光部材５０がその他の蛍光体を含む場合、その含有率は本発明に係る発光特性が得られるように適宜調整される。その他の蛍光体の含有率は総蛍光体量に対して、例えば２質量％以下であり、１質量％以下が好ましい。
【００９７】
（樹脂）
蛍光部材５０を構成する樹脂としては、熱可塑性樹脂及び熱硬化性樹脂が挙げられる。熱硬化性樹脂として、具体的には、エポキシ樹脂、シリコーン樹脂などを挙げることができる。
【００９８】
（その他成分）
蛍光部材５０は、蛍光体７０及び樹脂に加えてその他の成分を必要に応じて含んでいてもよい。その他の成分としては、シリカ、チタン酸バリウム、酸化チタン、酸化アルミニウム等のフィラー、光安定化剤、着色剤等を挙げることができる。蛍光部材がその他の成分を含む場合、その含有量は特に制限されず、目的等に応じて適宜選択することができる。例えば、その他の成分として、フィラーを含む場合、その含有量は樹脂１００質量部に対して、０．０１から２０質量部とすることができる。
【実施例】
【００９９】
以下、本発明を実施例により具体的に説明するが、本発明はこれらの実施例に限定されるものではない。
【０１００】
（蛍光体７０）
発光装置１００の作製に先立ち、以下に示す第一蛍光体７１から第五蛍光体７５をそれぞれ準備した。
第一蛍光体７１として、（Ｃａ，Ｓｒ）１０（ＰＯ４）６Ｃｌ２：Ｅｕで示される組成を有し、発光ピーク波長を４６０ｎｍ付近に有する青色発光の蛍光体（以下、「ＣＣＡ」ともいう。）とＳｒ３ＭｇＳｉ２Ｏ８：Ｅｕで示される組成を有し、発光ピーク波長を４６０ｎｍ付近に有する青色発光の蛍光体（以下、「青色シリケート」ともいう。）を準備した。
第二蛍光体７２として、Ｌｕ３Ａｌ５Ｏ１２：Ｃｅで示される組成を有し、発光ピーク波長を５４４ｎｍ付近に有する黄色発光の蛍光体（以下、「ＬＡＧ」ともいう。）とＬａ３Ｓｉ６Ｎ１１：Ｃｅで示される組成を有し、発光ピーク波長を５３６ｎｍ付近に有する黄色発光の蛍光体（以下、「ＬＳＮ」ともいう。）を準備した。
第三蛍光体７３として、（Ｓｒ，Ｃａ）ＡｌＳｉＮ３：Ｅｕで示される組成を有し、発光ピーク波長を６３５ｎｍ付近に有する赤色発光の窒化物蛍光体（以下、「ＳＣＡＳＮ」ともいう。）と（Ｂａ，Ｓｒ）２Ｓｉ５Ｎ８：Ｅｕで示される組成を有し、発光ピーク波長を６２０ｎｍ付近に有する赤色発光の窒化物蛍光体（以下、「ＢＳＥＳＮ」ともいう。）を準備した。
第四蛍光体７４として、Ｃａ８ＭｇＳｉ４Ｏ１６Ｃｌ２：Ｅｕで示される組成を有し、発光ピーク波長を５２０ｎｍ付近に有する緑色発光の蛍光体（以下、「クロロシリケート」ともいう。）と（Ｂａ，Ｓｒ）２ＳｉＯ４：Ｅｕで示される組成を有し、発光ピーク波長を５２０ｎｍ付近に有する緑色発光の蛍光体（以下、「ＢＯＳＥ」ともいう。）を準備した。
第五蛍光体７５として、３．４ＭｇＯ・０．１Ｓｃ２Ｏ３・０．５ＭｇＦ２・０．８８５ＧｅＯ２・０．１Ｇａ２Ｏ３：０．０１５Ｍｎで示される組成を有し、発光ピーク波長を６５８ｎｍ付近に有する深赤色発光の蛍光体（以下、「ＭＧＦ」ともいう。）とＳｒＬｉＡｉ３Ｎ４：Ｅｕで示される組成を有し、発光ピーク波長を６５６ｎｍ付近に有する深赤色発光の蛍光体（以下、「ＳＬＡ」ともいう。）を準備した。
【０１０１】
（発光素子１０）
発光素子１０として、発光ピーク波長が４２０ｎｍである発光ダイオード（ＬＥＤ）を準備した。
【０１０２】
［評価］
以下の実施例及び比較例で得られた発光装置１００について、発光色の色度座標、相関色温度（Ｔｃｐ；Ｋ）、相対光束（％）、平均演色評価数（Ｒａ）、特殊演色評価数（Ｒ９からＲ１５）を測定した。また特殊演色評価数Ｒ９からＲ１５の総和（以下、Ｒｔともいう。）を算出した。なお以下では平均演色評価数及び特殊演色評価数を併せて、単に「演色評価数」ともいう。発光装置１００の発光スペクトルは、積分球を使用した全光束測定装置を用いて測定した。相対光束は、実施例１から１４については比較例１の全光束を１００％として算出し、実施例１５については比較例２を、実施例１６については比較例３を１００％としてそれぞれ算出した。
【０１０３】
また発光スペクトルから、上述した各種の値を算出した。すなわち、第一蛍光体の発光ピーク強度を発光素子の発光ピーク強度で割った値（青色強度比）、第二蛍光体の発光ピーク強度を発光素子の発光ピーク強度で割った値（黄色強度比）、第一領域における極大発光強度を基準光源の最大スペクトル強度で割った値（青色基準強度比）、第二領域における極大発光強度を基準光源の最大スペクトル強度で割った値（緑色基準強度比）、第三領域における極大発光強度を基準光源の最大スペクトル強度で割った値（黄色基準強度比）、第四領域における極大発光強度を基準光源の最大スペクトル強度で割った値（赤色基準強度比）、第五領域における極大発光強度を基準光源の最大スペクトル強度で割った値（深赤色基準強度比）をそれぞれ算出した。
【０１０４】
さらに発光スペクトルから、上述した各種の値を算出した。すなわち、発光素子の極大発光強度を第三領域における極大発光強度で割った値（発光素子強度比）、第二領域における極大発光強度を第三領域における極大発光強度で割った値（第二領域強度比）、第四領域における極大発光強度を第三領域における極大発光強度で割った値（第四領域強度比）、第五領域における極大発光強度を第三領域における極大発光強度で割った値（第五領域強度比）、発光素子の極大発光強度で、第一領域における極大発光強度を割った値を、さらに第三領域における極大発光強度で割った値（特定第一領域強度値）をそれぞれ算出した。
【０１０５】
（実施例１）
発光装置１００の作製
発光ピーク波長が４２０ｎｍのＬＥＤである発光素子１０と、第一蛍光体７１（ＣＣＡ）、第二蛍光体７２（ＬＡＧ）、第三蛍光体７３（ＳＣＡＳＮ）及び第四蛍光体７４（クロロシリケート）とを組合せて、以下のようにして発光装置１００を作製した。
【０１０６】
総蛍光体量に対する第一蛍光体７１（ＣＣＡ）の含有率が質量基準で６８．０％となり、総蛍光体量に対する他の各蛍光体の含有率を以下の表１に示す値とし、相関色温度が５０００Ｋ付近になるように配合した蛍光体７０をシリコーン樹脂に添加し、混合分散した後、更に脱泡することにより蛍光体含有樹脂組成物を得た。ここで樹脂量に対する第一蛍光体の含有量の比率（第一蛍光体／樹脂）は７３％であった。次にこの蛍光体含有樹脂組成物を発光素子１０の上に注入、充填し、さらに加熱することで樹脂組成物を硬化させた。このような工程により実施例１に係る発光装置１００を作製した。
【０１０７】
（実施例２）
蛍光体７０として、第一蛍光体７１（ＣＣＡ）、第二蛍光体７２（ＬＡＧ）、第三蛍光体７３（ＳＣＡＳＮ）及び第五蛍光体７５（ＭＧＦ）を組み合わせて用いたことと、各蛍光体の質量基準の含有率（％）を以下の表１に示す値となるように変更したこと以外は実施例１と同様にして実施例２に係る発光装置１００を作製した。
【０１０８】
（比較例１）
蛍光体７０として、第一蛍光体７１（ＣＣＡ）を使用することなく、第二蛍光体７２（ＬＡＧ）、第三蛍光体７３（ＳＣＡＳＮ）、第四蛍光体７４（クロロシリケート）及び第五蛍光体７５（ＭＧＦ）とを組み合わせて用いたこと以外は実施例１と同様にして比較例１に係る発光装置１００を作製した。
【０１０９】
実施例１、２及び比較例１に係る発光装置１００の評価結果について、演色評価数以外の結果を表１に、演色評価数の結果を表２にそれぞれ示す。また図２に、実施例１、２及び比較例１に係る発光装置１００の発光スペクトルを、それぞれ６００ｎｍの発光強度を基準に規格化して示す。図２の発光スペクトルは、波長に対する相対発光強度を示す。
【０１１０】
【表１】
2018182028.tif 000003
【０１１１】
【表２】
2018182028.tif 000004
【０１１２】
表１及び表２より、実施例１及び２の発光装置は、第一蛍光体７１を含むことにより、第一蛍光体７１を含まない比較例１よりもＲａが大きくなっている。また、実施例１及び２の発光装置は、Ｒ９からＲ１５においても全て９０以上の高い数値を有する。一方、第一蛍光体７１を含まない比較例１では、Ｒａがいずれの実施例よりも小さく、Ｒ１２が１０であり、実施例１及び２と比べてかなり低かった。
【０１１３】
実施例１、２及び比較例１は、表１に示されるように、いずれも相関色温度が３５００Ｋ以上５５００Ｋ以下の範囲にあった。実施例１及び２は、表１に示されるように、特定第一領域強度値が、０．５以上１．５以下である。実施例１及び２は、表１に示されるように、青色強度比が０．３以上２以下である。また黄色強度比が０．３以上４以下である。これらの実施例１及び２は、表２に示されるように、Ｒ１２の数値が９０以上を示し、なおかつＲｔの数値が６６０以上を示しており、演色性が特に優れることが分かる。
【０１１４】
実施例１及び２は、表１に示されるように、６００ｎｍでの発光ピーク強度値を１としたとき、基準光源に対する各領域での最大ピーク強度比である青色基準強度比が０．６以上１．４以下、緑色基準強度比が０．６以上１．２以下、黄色基準強度比が０．８以上１．２以下、赤色基準強度比が０．９以上１．１３以下、深赤色基準強度比が０．７以上１．１以下である。各基準強度比は、それぞれが１に近づくほど発光装置から得られる発光スペクトルがその相関色温度における基準光源のスペクトルに近似することを表している。また黄色領域に対する赤色領域の比である第四領域強度比が１以上１．１４以下、黄色領域に対する深赤色領域の比である第五領域強度比が０．８５以上１．１以下である。これらの実施例１及び２は、表２に示されるように、Ｒ１２の数値が９０以上を示し、なおかつＲｔの数値が６６０以上を示しており、演色性が特に優れることが分かる。
【０１１５】
（実施例３）
蛍光体７０として、第一蛍光体７１（ＣＣＡ）、第二蛍光体７２（ＬＡＧ）と、第三蛍光体７３（ＳＣＡＳＮ）、第四蛍光体７４（クロロシリケート）及び第五蛍光体７５（ＭＧＦ）とを組み合わせて用いたことと、各蛍光体の質量基準の含有率（％）を以下の表３に示す値となるように変更したこと以外は実施例１と同様にして発光装置１００を作製した。
【０１１６】
（実施例４から９）
各蛍光体の含有率（％）を以下の表３に示す値となるように変更したこと以外は実施例３と同様にして発光装置１００を作製した。
【０１１７】
実施例３から９及び比較例１により得られた発光装置１００の評価結果について、演色評価数以外の結果は以下の表３に、演色評価数の結果は以下の表４に示す。また図３に、実施例３から５及び比較例１に係る発光装置１００の発光スペクトルを、図４に、実施例６から９及び比較例１に係る発光装置１００の発光スペクトルを、それぞれ６００ｎｍの発光強度を基準に規格化して示す。図３及び４の発光スペクトルは、波長に対する相対発光強度を示す。
【０１１８】
【表３】
2018182028.tif 000005
【０１１９】
【表４】
2018182028.tif 000006
【０１２０】
表３及び４より、実施例３から９は第一蛍光体７１を含むことにより、第一蛍光体７１を含まない比較例１よりもＲａが大きくなっている。また、実施例３から９は、Ｒ９からＲ１５においても全て８０以上の高い数値を有することができた。
一方、第一蛍光体７１を含まない比較例１では、Ｒａがいずれの実施例よりも小さく、Ｒ１２が１０であり、実施例と比べてかなり低かった。
【０１２１】
実施例３から９及び比較例１は、表１に示されるように、いずれも相関色温度が３５００Ｋ以上５５００Ｋ以下の範囲にあった。実施例３から９は、表３に示されるように、特定第一領域強度値が、０．４以上２．０以下である。実施例３から７は、表３に示されるように、特定第一領域強度値が、０．５以上１．５以下である。実施例４から７は、表３に示されるように、青色強度比が０．５以上１．６以下であり、黄色強度比が０．６以上１．５以下である。これらの実施例４から７は、表４に示されるように、Ｒ１２の数値が９０以上を示し、なおかつＲｔの数値が６５０以上を示しており、演色性が特に優れることが分かる。
【０１２２】
実施例４、５、６及び７は、表３に示されるように、６００ｎｍでの発光ピーク強度値を１としたとき、基準光源に対する各領域での最大ピーク強度比である青色基準強度比が０．６以上１．４以下、緑色基準強度比が０．６以上１．２以下、黄色基準強度比０．８以上１．２以下、赤色基準強度比が０．９以上１．１３以下、深赤色基準強度比が０．７以上１．１以下である。また黄色領域に対する赤色領域の強度比である第四領域強度比が１以上１．１４以下、黄色領域に対する深赤色領域の強度比である第五領域強度比が０．８５以上１．１以下である。これらの実施例４、５、６及び７は、表４に示されるように、Ｒ１２の数値が９０以上を示し、なおかつＲｔの数値が６５０以上を示しており、演色性が特に優れることが分かる。
【０１２３】
（実施例１０）
第一蛍光体７１としてＣＣＡではなく青色シリケートを使用したことと、各蛍光体の含有率（％）を以下の表５に示す値となるように変更したこと以外は実施例３と同様にして発光装置１００を作製した。
【０１２４】
（実施例１１）
第四蛍光体７４としてクロロシリケートではなくＢＯＳＥを使用したことと、各蛍光体の含有率（％）を以下の表５に示す値となるように変更したこと以外は実施例３と同様にして発光装置１００を作製した。
【０１２５】
（実施例１２）
第二蛍光体７２としてＬＡＧではなくＹＡＧを使用したことと、各蛍光体の含有率（％）を以下の表５に示す値となるように変更したこと以外は実施例３と同様にして発光装置１００を作製した。
【０１２６】
（実施例１３）
第二蛍光体７２としてＬＡＧではなくＬＳＮを使用したことと、各蛍光体の含有率（％）を以下の表５に示す値となるように変更したこと以外は実施例３と同様にして発光装置１００を作製した。
【０１２７】
（実施例１４）
第三蛍光体７３としてＳＣＡＳＮではなくＢＳＥＳＮを使用したこと及び第五蛍光体７５としてＭＧＦではなくＳＬＡを使用したことと、各蛍光体の含有率（％）を以下の表５に示す値となるように変更したこと以外は実施例３と同様にして発光装置１００を作製した。
【０１２８】
実施例７、１０から１４及び比較例１により得られた発光装置１００の評価結果について、演色評価数以外の結果は以下の表５に、演色評価数の結果は以下の表６に示す。図５は、比較例１及び実施例７、１０から１２に係る発光装置１００の発光スペクトルを、図６は、比較例１及び実施例７、１３、１４に係る発光装置１００の発光スペクトルを、それぞれ６００ｎｍの発光強度を基準に規格化して示す。図５及び６の発光スペクトルは、波長に対する相対発光強度を示す。
【０１２９】
【表５】
2018182028.tif 000007
【０１３０】
【表６】
2018182028.tif 000008
【０１３１】
表５及び６より、実施例７に対して実施例１０は第一蛍光体を、実施例１１は第二蛍光体を、実施例１２は第三蛍光体を、実施例１３は第三蛍光体を、実施例１４は第四蛍光体と第五蛍光体を、それぞれ変更したとき、第一蛍光体７１を含まない比較例１よりもＲａが大きくなっている。また、実施例１０から１４は、Ｒ９からＲ１５においても全て９０以上の高い数値を有することができた。一方、第一蛍光体７１を含まない比較例１では、Ｒａがいずれの実施例よりも小さく、Ｒ１２が１０であり、実施例と比べてかなり低かった。これは蛍光体７０として、第一蛍光体７１から第五蛍光体７５のうち、それぞれから少なくとも１つ以上の蛍光体を選択し、使用することで優れた演色性が得られることを示しており、蛍光体７０として第一蛍光体７１から第五蛍光体７５の組み合わされる種類が限定されないことを示している。
【０１３２】
実施例７、１０から１４及び比較例１は、表５に示されるように、いずれも相関色温度が４５００Ｋ以上５５００Ｋ以下の範囲にあった。実施例７、１０から１４は、表５に示されるように、特定第一領域強度値が、０．４以上１．５以下である。実施例１０から１４は、表５に示されるように、青色強度比が０．５以上１．６以下である。また黄色強度比が０．４以上１．８以下である。これらの実施例１０から１４は、表６に示されるように、Ｒ１２の数値が９０以上を示し、なおかつＲｔの数値が６７０以上を示しており、演色性が特に優れることが分かる。
【０１３３】
実施例１０から１４は、表５に示されるように、６００ｎｍでの発光ピーク強度値を１としたとき、基準光源に対する各領域での最大ピーク強度比である青色基準強度比が０．６以上１．４以下、緑色基準強度比０．６以上１．２以下、黄色基準強度比が０．８以上１．２以下、赤色基準強度比が０．９以上１．１３以下、深赤色基準強度比が０．７以上１．１以下である。また第四領域強度比が１以上１．１４以下、第五領域強度比が０．８５以上１．１以下である。これらの実施例１０から１４は、表６に示されるように、Ｒ１２の数値が９０以上を示し、なおかつＲｔの数値が６７０以上を示しており、演色性が特に優れることが分かる。
【０１３４】
（実施例１５）
各蛍光体の含有率を以下の表７に示す値となるように変更して相関色温度を６５００Ｋ前後に合わせたこと以外は実施例３と同様にして発光装置１００を作製した。
【０１３５】
（比較例２）
蛍光体７０として、第一蛍光体７１（ＣＣＡ）を使用することなく、第二蛍光体７２（ＬＡＧ）、第三蛍光体７３（ＳＣＡＳＮ）、第四蛍光体７４（クロロシリケート）及び第五蛍光体７５（ＭＧＦ）を組み合わせて用いたことと、相関色温度を６５００Ｋ前後に合わせたこと以外は実施例３と同様にして発光装置１００を作製した。
【０１３６】
（実施例１６）
各蛍光体の含有率を以下の表７に示す値となるように変更して相関色温度を２７００Ｋ前後に合わせたこと以外は実施例３と同様にして発光装置１００を作製した。
【０１３７】
（比較例３）
蛍光体７０として、第一蛍光体７１（ＣＣＡ）を使用することなく、第二蛍光体７２（ＬＡＧ）、第三蛍光体７３（ＳＣＡＳＮ）、第四蛍光体７４（クロロシリケート）及び第五蛍光体７５（ＭＧＦ）を組み合わせて用いたことと、相関色温度を２７００Ｋ前後に合わせたこと以外は実施例３と同様にして発光装置１００を作製した。
【０１３８】
実施例１５及び１６並びに比較例２及び３により得られた発光装置１００の評価結果について、演色評価数以外の結果は以下の表７に、演色評価数の結果は以下の表８に示す。図７は、比較例２及び実施例１５に係る発光装置１００の発光スペクトルを、図８は、比較例３及び実施例１６に係る発光装置１００の発光スペクトルを、それぞれ６００ｎｍの発光強度を基準に規格化して示す。図７及び８の発光スペクトルは、波長に対する相対発光強度を示す。
【０１３９】
【表７】
2018182028.tif 000009
【０１４０】
【表８】
2018182028.tif 000010
【０１４１】
表７及び８より、実施例１５及び１６は第一蛍光体７１を含むことにより、第一蛍光体７１を含まない比較例２及び３よりもＲａが大きくなっている。また、実施例１５及び１６は、Ｒ９からＲ１５においても全て９０以上の高い数値を有することができた。一方、第一蛍光体７１を含まない比較例２は、Ｒａが実施例１５よりも小さく、Ｒ１２が５であり、実施例１５と比べてかなり低かった。同様に、第一蛍光体７１を含まない比較例３は、Ｒａが実施例１６よりも小さく、Ｒ１２が４０であり、実施例１６と比べてかなり低かった。
【０１４２】
表７に示されるように、実施例１５及び比較例２は相関色温度が５５００Ｋ以上７５００Ｋの範囲に、実施例１６及び比較例３は相関色温度が２０００Ｋ以上３５００Ｋの範囲にあった。実施例１５及び１６は、表７に示されるように、特定第一領域強度値が、０．５以上１．５以下である。また発光スペクトルにおける第一蛍光体７１の発光素子１０に対する発光ピークの強度比である青色強度比が０．３以上２以下である。黄色強度比が実施例１５においては０．３以上０．８以下であり、実施例１６においては０．７以上４以下である。これらの実施例１５及び１６は、表８に示されるように、Ｒ１２の数値が９０以上を示し、なおかつＲｔの数値が６８０以上を示しており、演色性が特に優れることが分かる。
【０１４３】
実施例１５は、表７に示されるように、６００ｎｍでの発光ピーク強度値を１としたとき、基準光源に対する各領域での最大ピーク強度比である青色基準強度比が０．９以上１．５以下、緑色基準強度比が０．８３以上１．２以下、黄色基準強度比が０．８以上１．１以下、赤色基準強度比が０．９以上１．１以下、深赤色基準強度比が０．９以上１．２以下である。実施例１６は、青色基準強度比が０．８以上１．１以下、緑色基準強度比が０．９以上１．２以下、黄色基準強度比が０．９以上１．１５以下、赤色基準強度比が０．９以上１．５以下、深赤色基準強度比が０．９以上１．６以下である。また実施例１５は、第四領域強度比が０．９５以上１．０５以下、第五領域強度比が０．８以上１．０５以下である。また実施例１６は、第四領域強度比が１以上１．５以下、第五領域強度比が１．２以上２．２以下である。これらの実施例１５及び１６は、表８に示されるように、Ｒ１２の数値が９０以上を示し、なおかつＲｔの数値が６８０以上を示しており、演色性が特に優れることが分かる。
【産業上の利用可能性】
【０１４４】
本発明の発光装置は、発光ダイオードを励起光源とする照明器具、ＬＥＤディスプレイ、カメラのフラッシュライト、液晶バックライト光源などに利用することができる。特に、高い演色性が求められる医療用照明装置、美術用照明装置の光源等に好適に利用することができる。
【符号の説明】
【０１４５】
１０：発光素子、５０：蛍光部材、７０：蛍光体、７１：第一蛍光体、７２：第二蛍光体、７３：第三蛍光体、７４：第四蛍光体、７５：第五蛍光体、１００：発光装置
【図１】
2018182028.tif 000011
【図２】
2018182028.tif 000012
【図３】
2018182028.tif 000013
【図４】
2018182028.tif 000014
【図５】
2018182028.tif 000015
【図６】
2018182028.tif 000016
【図７】
2018182028.tif 000017
【図８】
2018182028.tif 000018